КЛИНОВИДНЫЙ ИМПЛАНТАТ ПОЛИМЕРНЫЙ АНТИМИКРОБНЫЙ

Полезная модель относится к изделиям медицинского назначения, а именно, к изделиям, применяемым в травматологии и ортопедии.
Известно использование костных клиновидных трансплантатов для реконструкции крыши вертлужной впадины (И.А.Мовшович «Оперативная ортопедия», М.Медицина, 1983, стр.190).
Однако применение таких имплантатов имеет ряд недостатков:
- при использовании аутотрансплантатов больному наносят дополнительную травму по заберу трансплантанта;
- при использовании аллотрансплантатов имеют место нежелательные иммунные реакции организма и не исключена возможность инфицирования вирусами СПИДа и гепатита;
- трансплантаты обладают низкими прочностными характеристиками;
- транспланты быстро деструктируют в организме, часто раньше, чем образуется новый костный регенерат, что приводит к нежелательным осложнениям;
- трансплантаты не обладают антимикробной активностью
Технической задачей предлагаемой Полезной модели является создание имплантов из синтетических биодеструктируемых материалов, обладающих высокими прочностными характеристиками, обеспечивающих надежную фиксацию костных фрагментов на весь период регенерации, имплантантов, исключающих заражение вирусами СПИДа или гепатита, имплантантов, исключающих необходимость нанесения дополнительной травмы при заборе аутотрансплантата, имплантатов, размеры которых можно изменять непосредственно во время операции, имплантатов, способных оказывать местное антимикробное действие.
Технический результат достигается тем, что Полезная модель выполнена в виде клиновидного имплантата, отличающийся тем, что он выполнен в виде клина с геометрическими размерами:
длина
от 5 до 50 мм
ширина
от 3 до 20 мм
высота
от 3 до 40 мм,
который изготовлен из сополимера винилпирролидона с метилметакрилатом ППМ-1, модифицированного капронового волокна (арамидного волокна терлон) и глюканата кальция при следующем соотношении компонентов (% масс):
сополимера винилпирромедена с метилметакрилатом
30.0-50.0 модифицированные капроновые волокна \tab45.0-60.0
арамидное волокно терлон нет глюканат кальция
5.0-10.0
и имеет на одной или пяти гранях от 1 до 5 вкладышей со следующими геометрическими размерами:
длина от
5 до 40 мм
ширина от
3 до 20 мм
толщина от
0,5 до 3 мм,
изготовленных из сополимера винилпирролидона с металметакрилатом и антимикробного вещества
сополимера
50-90
антимикробное вещество
10-50
Форма имплантата представлена на рис. 1. Применение клиновидного полимерного позволяет следующее:
- обеспечивает надежное удержание оперированных костных тканей в скорректированном положении на весь период консолидации;
- не требует проведения дополнительной операции по забору костного имплантата;
- исключает возможность инфицирования вирусами СПИДа или гепатита;
- позволяет корректировать размеры имплантата непосредственно во время операции
- обеспечивает местное антимикробное действие.
Полезная модель функционирует следующим образом:
После остеотомии и коррекции участков кости в требуемом положении измеряют точные размеры диастаза, выбирают клиновидный импланта нужного типоразмера, при необходимости дополнительно изменяют размеры имплантата, прочно вводят имплантат в диастаз и фиксируют его или металлическими шурупами, или полимерными шпильками. Рану послойно ушивают.
Примеры изготовления полезной модели.
Пример 1.
0,1 г. препрега, состоящего 30% сополимера винилпирролидона, 60% капронового волокна, и 10% глюканата кальция помещают в пресс форму и при температуре 175° формуют клиновидный имплантат длиной 5 мм, шириной 5 мм и высотой 3 мм.
И методом полива из суспензии гентамицина сульфата в спиртовом растворе сополира ППМ-1 на одной из граней формируют вкладыш имеющий размеры длина 5 мм, шириной 3 мм, толщина 0.5мм, состоящий из 90% сополимера ППМ-1 и 10% гентамицина сульфата.
Пример 2.
0.35 г. препрега, состоящего 50% сополимера винилпирролидона, 45% капронового волокна, и 5.0% глюканата кальция помещают в пресс форму и при температуре 180° формуют клиновидный имплантат длиной 10 мм, шириной 3 мм и высотой 10 мм. И методом полива из суспензии диоксидина в растворе сополимера ППМ-1 формируют вкладыш длиной 8мм, ширина Змм, толщина 1.5мм.
Пример 3.
46 г. препрега, состоящего 40% сополимера винилпирролидона, 52% капронового волокна, и 8% глюканата кальция помещают в пресс форму и при температуре 190° формуют клиновидный имплантат длиной 50 мм, шириной 20 мм и высотой 40 мм. И методом полива суспензии цефамизина в спиртовом растворе сополимера ППМ-1 на нем формируют вкладыш длиной 40 мм, шириной 20 мм, толщиной 3 мм.